(57)【要約】  本明細書で説明されるのは、ケイ素含有膜の半導体堆積プロセスにおいて、例えば、限定されないが、プラズマ原子層堆積において、ケイ素含有膜又は材料、例えば、限定されないが、酸化ケイ素、窒化ケイ素、酸窒化ケイ素、炭素ドープ窒化ケイ素、又は炭素ドープ酸化ケイ素の膜を形成するための組成物及びそれを使用する方法である。
2017533589.tif 000002
【特許請求の範囲】
【請求項１】
窒化ケイ素又は酸化ケイ素の膜を堆積するための組成物であって、
以下の式ＩＩＡ〜ＩＩＢ：
【化１】
2017533589.tif 000008
を有し、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される、少なくとも１つのケイ素前駆体化合物を含む、組成物。
【請求項２】
ケイ素含有材料を形成するための組成物であって、
（ａ）以下の式ＩＩＡ〜ＩＩＤ：
【化２】
2017533589.tif 000009
を有し、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される、少なくとも１つのケイ素前駆体化合物と、
（ｂ）ある沸点を有する溶媒であって、前記溶媒の沸点と、前記ケイ素前駆体の沸点との間の差が４０℃以下である溶媒との、組成物。
【請求項３】
前記化合物が、ビス（ジシリルアミノ）シラン及びトリ（エチルシリル）アミンからなる群より選択される少なくとも１つを含む、請求項２に記載の組成物。
【請求項４】
前記化合物がビス（ジシリルアミノ）シランを含む、請求項３に記載の組成物。
【請求項５】
エーテル、３級アミン、アルキル炭化水素、芳香族炭化水素、及び３級アミノエーテルからなる群より選択される少なくとも１つを含む、請求項２に記載の組成物。
【請求項６】
前記溶媒が、オクタン、エチルシクロヘキサン、シクロオクタン、及びトルエンからなる群より選択される少なくとも１つを含む、請求項２に記載の組成物。
【請求項７】
基材の表面の少なくとも一部に窒化ケイ素の膜を堆積するための方法であって、
反応器中に前記基材を設置する工程と、
以下の式ＩＩＡ〜ＩＩＤ：
【化３】
2017533589.tif 000010
を有し、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される少なくとも１つのケイ素前駆体化合物を、化学吸着層を提供するのに十分な条件下で、前記反応器中に導入する工程と、
ｃ．パージガスで前記反応器をパージする工程と、
ｄ．前記反応器中に窒素を含むプラズマ源を導入して、前記化学吸着層の少なくとも一部と反応させる工程と、
ｅ．任意選択で、不活性ガスで前記反応器をパージする工程と
を含み、工程ｂ〜ｅが、前記窒化ケイ素の膜の所望の厚さが得られるまで繰り返される、方法。
【請求項８】
前記プラズマ源が、窒素プラズマ、窒素／ヘリウムプラズマ、窒素／アルゴンプラズマ、アンモニアプラズマ、アンモニア／ヘリウムプラズマ、アンモニア／アルゴンプラズマ、ヘリウムプラズマ、アルゴンプラズマ、水素プラズマ、水素／ヘリウムプラズマ、水素／アルゴンプラズマ、有機アミンプラズマ、及びそれらの混合物からなる群より選択される、請求項７に記載の方法。
【請求項９】
前記少なくとも１つのケイ素前駆体化合物がビス（ジシリルアミノ）シランを含む、請求項７に記載の方法。
【請求項１０】
工程ｄでのプラズマが、約０．０１〜約１．５Ｗ／ｃｍ２の範囲の電力密度で生成される、請求項７に記載の方法。
【発明の詳細な説明】
【技術分野】
【０００１】
本出願は、２０１４年１０月２４日に出願された、出願番号第６２／０６８２４８号の利益を主張する。出願番号第６２／０６８２４８号の開示は、参照することにより、本明細書に組み込まれる。
【背景技術】
【０００２】
本明細書で説明されるのは、電子デバイスの製作のためのプロセス及び組成物である。より具体的には、本明細書で説明されるのは、プラズマ原子層堆積（ＰＥＡＬＤ）プロセスで、ケイ素含有膜を形成するための組成物である。本明細書で説明される組成物及び方法を使用して堆積することができる例示のケイ素含有膜としては、限定されないが、化学当量又は非化学当量の窒化ケイ素、炭窒化ケイ素、酸窒化ケイ素、窒化ケイ素アルミニウム、酸化ケイ素、及び炭酸化ケイ素の膜が挙げられる。
【０００３】
窒化ケイ素は、しばしば、異なる構造を電気的に絶縁するため又はバルクマイクロマシニングにおけるエッチングマスクとして、集積回路の製造において、絶縁体及び化学バリアとして使用される。マイクロチップのための不動態化層として、それは、マイクロエレクトロニクスにおいて腐食及び不安定性の２つの主要源である、水分子及びナトリウムイオンに対して極めて良好な拡散バリアであるため、二酸化ケイ素より優れている。それはまた、アナログチップ内のキャパシタにおけるポリシリコン膜間での誘電体として使用される。
【０００４】
窒化ケイ素又は膜を形成するための商業的な方法の１つでは、前駆体反応剤としてジクロロシラン及びアンモニアを用いる。ジクロロシラン及びアンモニアのような前駆体を使用した低圧化学気相堆積（ＬＰＣＶＤ）は、最良の膜特性を得るために、高い堆積温度を要求する。例えば、妥当な成長速度及び均一性を得るために、７５０℃超の温度を要求することがある。他の処理の問題は、塩素及び塩素副産物の有害な側面を伴う。
【０００５】
より新規の半導体デバイスの多くでは、低いエッチ速度、高い膜応力、又はその両方を有する窒化ケイ素膜を要求する。膜が６００℃未満の温度で形成され、良好な電気特性を保持することがまた好ましく、時折必要である。膜の硬度は、電気部品の設計において考慮するまた別の因子であり、窒化ケイ素膜は、極めて硬い膜を提供する。
【０００６】
高品質な膜とみなされる１つ又は複数の基準を満たす、低温、例えば、約５００℃以下又は約４００℃以下でのコンフォーマルな、化学当量及び非化学当量の窒化ケイ素膜の堆積は、長年の産業の課題となっている。高品質な膜を要求する、アドバンスドパターニング又はスペーサーのような半導体分野において、幾つかの用途が存在する。窒化ケイ素膜は、他の窒化ケイ素膜と比較して、以下の特性：２．０グラム毎立方センチメートル（ｇ／ｃｃ）以上の密度、低いウェットエッチ速度（希釈フッ酸（ＨＦ）中で測定された場合）、及びそれらの組み合わせのうち１つ又は複数を有する場合は、「高品質」であるとみなされる。これらの又は他の実施形態において、窒化ケイ素膜についての反射率は、１．８以上であるべきである。
【発明の概要】
【発明が解決しようとする課題】
【０００７】
したがって、当技術分野において、コンフォーマルな高品質の窒化ケイ素膜であって、その膜が、他の堆積方法又は前駆体を使用した他の窒化ケイ素膜と比較して、以下の特性：１．８以上の反射率、２．０グラム毎立方センチメートル（ｇ／ｃｃ）以上の密度、低いウェットエッチ速度（希釈フッ酸（ＨＦ）中で測定された場合）、及びそれらの組み合わせのうち１つ又は複数を有する窒化ケイ素膜を堆積するための、低温（例えば、約５００℃以下の処理温度）の方法を提供するためのニーズが存在する。
【課題を解決するための手段】
【０００８】
本明細書で説明されるのは、炭素、酸素又はそれらの組み合わせをさらに含むことがある化学当量又は非化学当量の窒化ケイ素膜を、基材の少なくとも一部に形成するための方法及び組成物である。１つの態様において、窒化ケイ素膜を堆積するための組成物は、
【化１】
2017533589.tif 000003
からなる群より選択され、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される、少なくとも１つのケイ素前駆体化合物を含む。代替実施形態において、式ＩＩＡ〜ＩＩＤを有する本明細書で説明されるケイ素前駆体化合物は、他のケイ素含有膜又は材料、例えば、限定されないが、酸化ケイ素膜を堆積するために使用することができる。
【０００９】
別の態様において、
（ａ）以下、
【化２】
2017533589.tif 000004
からなる群より選択され、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される、少なくとも１つのケイ素前駆体化合物と、
（ｂ）ある沸点を有する溶媒であって、溶媒の沸点と少なくとも１つの前駆体化合物の沸点の間の差が４０℃以下である、溶媒とを含む、ケイ素含有材料を形成するための組成物であって、組成物が実質的にハライドイオンを含まない、組成物が提供される。本明細書で説明される組成物の幾つかの実施形態において、１つ又は複数の例示の溶媒としては、限定されないが、エーテル、３級アミン、アルキル炭化水素、芳香族炭化水素、３級アミノエーテル、及びそれらの組み合わせを挙げることができる。
【００１０】
別の態様において、窒化ケイ素膜を堆積するための方法であって、方法が、
ａ．反応器中に１つ又は複数の基材を設置する工程と、
ｂ．以下、
【化３】
2017533589.tif 000005
からなる群より選択され、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される、少なくとも１つのケイ素前駆体化合物を導入する工程であって、化合物の少なくとも一部が、化学吸着層を提供するのに十分な処理条件下で反応する、工程と、
ｃ．パージガスで反応器をパージする工程と、
ｄ．反応器中に窒素を含むプラズマ源を導入して、化学吸着層の少なくとも一部と反応させる工程であって、プラズマが約０．０１〜約１．５Ｗ／ｃｍ2の範囲の電力密度で生成される、工程と、
ｅ．任意選択で、不活性ガスで反応器をパージする工程、
を含み、工程ｂ〜ｅが、窒化ケイ素膜の所望の厚さが得られるまで繰り返される方法、が提供される。
【図面の簡単な説明】
【００１１】
【図１】例２で説明される方法及び式ＩＩＢの前駆体化合物を使用した場合の、オングストローム（Å）で測定した窒化ケイ素膜の厚さと、窒化ケイ素のプラズマ原子層堆積の温度との間の関係を提供する。
【図２】例２で説明される方法及び前駆体化合物についての、Å／サイクルで測定した堆積膜の厚さの成長と、ケイ素前駆体のパルス時間（秒で測定）との間の関係を提供する。
【図３】例２で説明される３００℃での窒素プラズマ及び式ＩＩＢの前駆体を使用した場合の、サイクル数に対する、Åで測定した窒化ケイ素膜の厚さを提供する。
【発明を実施するための形態】
【００１２】
高品質な膜とみなされる１つ又は複数の基準を満たす、低温、例えば、５００℃以下又は４００℃以下でのコンフォーマルな、化学当量及び非化学当量の窒化ケイ素膜の堆積は、長年の産業の課題となっている。説明を通じて、「窒化ケイ素」という用語は、本明細書で使用される場合、化学当量又は非化学当量の窒化ケイ素、炭窒化ケイ素、炭酸窒化ケイ素、窒化ケイ素アルミニウム、及びそれらの混合物からなる群より選択されるケイ素及び窒素を含む膜を言い表す。窒化ケイ素膜は、他の窒化ケイ素膜と比較して、以下の特性：２．０グラム毎立方センチメートル（ｇ／ｃｃ）以上の密度、低いウェットエッチ速度（希釈フッ酸（ＨＦ）中で測定された場合）、及びそれらの組み合わせのうち１つ又は複数を有する場合は、「高品質」であるとみなされる。これらの又は他の実施形態において、窒化ケイ素膜についての反射率は、１．８以上であるべきである。１つの実施形態において、本明細書で説明されるのは、式ＩＩＡ〜ＩＩＤを有するケイ素前駆体化合物を使用した、ケイ素含有膜を形成するための組成物又は材料である。また、本明細書で説明されるのは、窒素と任意選択で希ガス又は不活性ガスとを含むプラズマプロセスにおいて、低温又は約２０℃〜約５００℃の範囲の１つ又は複数の堆積温度で、本明細書で説明される式ＩＩＡ〜ＩＩＤを使用して窒化ケイ素膜を堆積する、原子層堆積（ＡＬＤ）又はＡＬＤ的方法である。
【００１３】
本明細書で説明されるのは、ケイ素及び窒素を含む化学当量又は非化学当量の窒化ケイ素膜を、基材の少なくとも一部に形成するための方法である。幾つかの実施形態において、窒化ケイ素膜は炭素をさらに含むことができる。幾つかの実施形態において、窒化ケイ素膜はアルミニウムをさらに含むことができ、例えば、窒化ケイ素アルミニウム膜である。幾つかの実施形態において、窒化ケイ素膜は酸素をさらに含むことができ、例えば、酸窒化ケイ素膜である。この又は他の実施形態において、窒化ケイ素膜は酸素と炭素とを含み、例えば、炭酸窒化ケイ素膜である。
【００１４】
代替実施形態において、式ＩＩＡ〜ＩＩＤを有する少なくとも１つのケイ素前駆体化合物を含む組成物は、酸化ケイ素材料又は膜を堆積するために使用することができる。説明を通じて、「酸化ケイ素」という用語は、本明細書で使用される場合、化学当量又は非化学当量の酸化ケイ素、炭素ドープ酸化ケイ素、炭酸窒化ケイ素及びそれらの混合物からなる群より選択されるケイ素及び窒素を含む膜を言い表す。
【００１５】
本明細書で説明される窒化ケイ素は、以下の式ＩＩＡ〜ＩＩＤ：
【化４】
2017533589.tif 000006
により表され、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される少なくとも１つのケイ素前駆体化合物を使用して堆積される。
【００１６】
理論に拘束されるわけではないが、式ＩＩＡ、ＩＩＢ及びＩＩＤにおいて、３つ以上のＳｉ−Ｎ結合と、任意選択で３つ以上のＳｉ−Ｈ3基とを有するケイ素前駆体化合物は、基材表面の少なくとも一部に対してより反応的になり、したがって、堆積プロセスの間に表面上のより多くのケイ素断片を固定すると考えられる。これは、次に、表面特徴、例えば、限定されないが、孔、トレンチ、及び／又はビアを含む基材に対して、膜の成長速度を増加させ、より良好な表面被覆を提供し、それによって、表面上にコンフォーマルな窒化ケイ素又は他のケイ素含有膜を堆積することが可能となる。式ＩＩＢの化合物の例は、ビス（ジシリルアミノ）シラン（別名、Ｎ，Ｎ’−ジシリルトリシラザン）である。式ＩＩＣの化合物の例は、トリス（エチルシリル）アミンである。ケイ素前駆体化合物がトリス（エチルシリル）アミンである実施形態において、エチレンは、それによって、追加のＳｉ反応部位を作り、同時に、前駆体中のＳｉ−Ｈ含有量を減らす、堆積プロセスにおける脱離基として作用すると考えられる。
【００１７】
上記の式ＩＩＡ〜ＩＩＤにおいて及び説明を通じて、「直鎖状アルキル」という用語は、１〜１０個、３〜１０個、又は１〜６個の炭素原子を有する直鎖状官能基を示す。例示の直鎖状アルキル基としては、限定されないが、メチル、エチル、プロピル、ブチル、ペンチル、及びヘキシル基が挙げられる。上記の式ＩＩＡ〜ＩＩＤにおいて及び説明を通じて、「分枝状アルキル」という用語は、３〜１０個、又は１〜６個の炭素原子を有する分枝状官能基を示す。例示の分枝状アルキル基としては、限定されないが、イソプロピル、イソブチル、ｓｅｃ−ブチル、ｔｅｒｔ−ブチル、イソ−ペンチル、ｔｅｒｔ−ペンチル、イソヘキシル、及びネオヘキシルが挙げられる。幾つかの実施形態において、アルキル基は、それに付着する１つ又は複数の官能基、例えば、限定されないが、アルコキシ基、ジアルキルアミノ基又はそれらの組み合わせを有することができる。他の実施形態において、アルキル基は、それに付着する１つ又は複数の官能基を有しない。アルキル基は、飽和又は代替的に不飽和であることができる。
【００１８】
上記の式ＩＩＡ〜ＩＩＤにおいて及び説明を通じて、「ハライド」という用語は、塩化物、臭化物、ヨウ化物又はフッ化物イオンを示す。
【００１９】
上記の式ＩＩＡ〜ＩＩＤにおいて及び説明を通じて、「環状アルキル」という用語は、３〜１０個又は５〜１０個の原子を有する環状基を示す。例示の環状アルキル基としては、限定されないが、シクロブチル、シクロペンチル、シクロヘキシル、及びシクロオクチル基が挙げられる。幾つかの実施形態において、環状アルキル基は、１つ又は複数のＣ1〜Ｃ10の直鎖状、分枝状置換基、又は酸素若しくは窒素原子を含有する置換基を有することができる。この又は他の実施形態において、環状アルキル基は、置換基として、１つ又は複数の直鎖状若しくは分枝状アルキル基又はアルコキシ基、例えば、メチルシクロヘキシル基又はメトキシシクロヘキシル基を有することができる。
【００２０】
上記の式ＩＩＡ〜ＩＩＤにおいて及び説明を通じて、「アリール」という用語は、３〜１０個の炭素原子、５〜１０個の炭素原子、又は６〜１０個の炭素原子を有する芳香族環状官能基を示す。例示のアリール基としては、限定されないが、フェニル、ベンジル、クロロベンジル、トリル、及びｏ−キシリルが挙げられる。
【００２１】
上記の式ＩＩＡ〜ＩＩＤにおいて及び説明を通じて、「アルケニル基」という用語は、１つ又は複数の炭素−炭素二重結合を有し、２〜１２個、２〜１０個、又は２〜６個の炭素原子を有する基を示す。例示のアルケニル基としては、限定されないが、ビニル又はアリル基が挙げられる。
【００２２】
上記の式ＩＩＡ〜ＩＩＤにおいて及び説明を通じて、「アルキニル基」という用語は、１つ又は複数の炭素−炭素三重結合を有し、２〜１２個又は２〜６個の炭素原子を有する基を示す。
【００２３】
上記の式ＩＩＡ〜ＩＩＤにおいて及び説明を通じて、「不飽和」という用語は、本明細書で使用される場合、官能基、置換基、環又はブリッジが１つ又は複数の炭素二重結合又は三重結合を有することを意味する。不飽和環の例は、限定されないが、フェニル環のような芳香環であることができる。「飽和」という用語は、官能基、置換基、環又はブリッジが１つ又は複数の二重結合又は三重結合を有しないことを意味する。
【００２４】
幾つかの実施形態において、式中のアルキル基、アルケニル基、アルキニル基、アルコキシシリルアルキル基、アルコキシ基、アリールオキシ、アロイルオキシ、アリール基、及び／又は芳香族基のうち１つ又は複数は、「置換基」であるか、又は、例えば、水素原子の位置で置換された１つ又は複数の原子又は原子の群を有することができる。例示の置換基としては、限定されないが、酸素、硫黄、ハロゲン原子（例えば、Ｆ、Ｃｌ、Ｉ又はＢｒ）、窒素、アルキル基、亜リン酸が挙げられる。他の実施形態において、式中のアルキル基、アルケニル基、アルキニル基、アルコキシアルキル基、アルコキシ基、アルキルアミノアルキル基、芳香族及び／又はアリール基のうち１つ又は複数は非置換であることができる。
【００２５】
本明細書で説明されるケイ素含有材料及び膜を形成するために使用される方法は、堆積プロセスである。本明細書で開示される方法に対して適切な堆積プロセスの例としては、限定されないが、プラズマＡＬＤ（ＰＥＡＬＤ）又はプラズマ周期的ＣＶＤ（ＰＥＣＣＶＤ）プロセスが挙げられる。本明細書で使用される場合、「化学気相堆積プロセス」という用語は、基材が１つ又は複数の揮発性の前駆体にさらされ、それにより基材表面上で反応及び／又は分解して、所望の堆積を製造する、任意のプロセスを言い表す。本明細書で使用される場合、「原子層堆積プロセス」という用語は、様々な組成の基材上にケイ素含有膜又は材料を堆積する、自己制限的な（例えば、各反応サイクルで堆積される膜材料の量が一定である）連続表面化学を言い表す。本明細書で使用される前駆体、反応剤及び源は、時折、「ガス状」と説明されることがあるが、前駆体は、不活性ガスを用いて又は用いずに、直接気化、バブリング又は昇華により反応器中に輸送される液体又は固体のいずれかであることができることが理解される。幾つかの場合において、気化した前駆体はプラズマ生成器を通過することができる。１つの実施形態において、窒化ケイ素膜は、プラズマＡＬＤプロセスを使用して堆積される。別の実施形態において、窒化ケイ素膜はプラズマＣＣＶＤプロセスを使用して堆積される。「反応器」という用語は、本明細書で使用される場合、限定されないが、反応チャンバー又は堆積チャンバーが挙げられる。ＡＬＤ的プロセスは、本明細書では、以下：エリプソメーターで測定した場合に約５％以下の非均一性の割合、１Å／サイクル以上の堆積速度、又はそれらの組み合わせのうち少なくとも１つを有することで示されるように、基材上に、窒化ケイ素又は炭窒化ケイ素のような高コンフォーマルな窒化ケイ素膜を提供する、周期的ＣＶＤプロセスとして規定される。
【００２６】
式ＩＩＡ〜ＩＩＤを有するケイ素前駆体化合物を、様々な方法で、ＣＶＤ又はＡＬＤ反応器のような反応チャンバーに送ることができる。１つの実施形態において、液体輸送システムを利用することができる。代替実施形態において、低い揮発性の材料が容量輸送されることができるようにし、それが、前駆体の熱分解なく再現可能な移送及び堆積をもたらす、複合液体輸送及びフラッシュ気化プロセスユニットを利用することができ、それは、例えば、Ｓｈｏｒｅｖｉｅｗ，ＭＮのＭＳＰ  Ｃｒｐｏｒａｔｉｏｎ製のターボ気化装置である。液体輸送配合物において、本明細書で説明される前駆体は、原液の液体形態で運ぶことができるか、又は代替的に、それを含む溶媒の配合物又は組成物中で用いることができる。したがって、幾つかの実施形態において、前駆体配合物は、基材上に膜を形成するために、所与の最終的な使用用途において望ましく、有利であることができるように、適切な性質の１つ又は複数の溶媒成分を含むことができる。
【００２７】
本明細書で説明される方法の１つの実施形態において、ケイ素含有膜又は材料の少なくとも一部が基材上に堆積される表面を有する基材は、反応器の堆積チャンバー中に設置される。基材の温度は、反応器の壁未満になるように制御することができる。基材の温度は、約室温（例えば、２０℃）〜約５００℃の温度で保たれる。基材の温度についての代替的な範囲は、以下の端点のうち１つ又は複数を有する：２０、５０、７５、１００、１２５、１５０、１７５、２００、２２５、２５０、２７５、３００、３２５、３５０、３７５、４００、４２５、４５０、４７５、及び５００℃。例示の温度の範囲としては、以下：２０〜４７５℃、１００〜４００℃、又は１７５〜３５０℃が挙げられる。
【００２８】
堆積方法に応じて、幾つかの実施形態において、１つ又は複数のケイ素含有前駆体化合物を、所定のモル容積又は約０．１〜約１０００マイクロモルで、反応器中に導入することができる。この又は他の実施形態において、ケイ素前駆体又は式ＩＩＡ〜ＩＩＤを含むケイ素前駆体及び溶媒を、所定の時間間隔で、反応器中に導入することができる。幾つかの実施形態において、時間間隔は、約０．００１〜約５００秒間の範囲である。
【００２９】
幾つかの実施形態において、ケイ素含有膜は窒化ケイ素を含む。これらの実施形態において、本明細書で説明される方法を使用して堆積されるケイ素含有膜は、窒素含有源の存在下で形成される。窒素含有源は、少なくとも１つの窒素含有源の形態で反応器中に導入されることがあり、及び／又は、堆積プロセスで使用される他の前駆体中で偶然に存在することがある。適切な窒素含有源ガスとしては、例えば、アンモニア、ヒドラジン、モノアルキルヒドラジン、ジアルキルヒドラジン、窒素を含むプラズマ、窒素及び水素を含むプラズマ、窒素及びヘリウムを含むプラズマ、窒素及びアルゴンを含むプラズマ、アンモニアプラズマ、窒素及びアンモニアを含むプラズマ、アンモニア及びヘリウムを含むプラズマ、アンモニア及びアルゴンを含むプラズマ、ＮＦ3プラズマ、有機アミンプラズマ、並びにそれらの混合物を挙げることができる。他の実施形態において、プラズマは、水素プラズマ、ヘリウムプラズマ、ネオンプラズマ、アルゴンプラズマ、キセノンプラズマ、水素／ヘリウムプラズマ、水素／アルゴンプラズマ、及びそれらの混合物からなる群より選択される。１つの特定の実施形態において、窒素含有源は、最終的なケイ素含有膜中に追加の水素を導入することを防止するために、水素を実質的に含まなく（２重量パーセント（ｗｔ％）以下を有し）、窒素プラズマ、窒素／ヘリウム、窒素／アルゴンプラズマからなる群より選択される。別の実施形態において、窒素含有源は、モノアルキルヒドラジン、ジアルキルヒドラジンから選択される。炭窒化ケイ素の堆積については、窒素含有源は、有機アミンプラズマ、例えば、メチルアミンプラズマ、ジメチルアミンプラズマ、トリメチルアミンプラズマ、エチルアミンプラズマ、ジエチルアミンプラズマ、トリメチルアミンプラズマ、エチレンジアミンプラズマからなる群より選択することができる。説明を通じて、「有機アミン」という用語は、本明細書で使用される場合、有機アミンが少なくとも１つの窒素原子を有することを説明する。有機アミンの例としては、限定されないが、メチルアミン、エチルアミン、プロピルアミン、イソ−プロピルアミン、ｔｅｒｔ−ブチルアミン、ｓｅｃ−ブチルアミン、ｔｅｒｔ−アミルアミン、エチレンジアミン、ジメチルアミン、トリメチルアミン、ジエチルアミン、ピロール、２，６−ジメチルピペリジン、ジ−ｎ−プロピルアミン、ジ−イソ−プロピルアミン、エチルメチルアミン、Ｎ−メチルアニリン、ピリジン、トリエチルアミンが挙げられる。同様に、説明を通じて、「有機アミノ基」という用語は、本明細書で使用される場合、上で説明されたような２級又は１級有機アミン由来の少なくとも１つの窒素原子からなる有機基を言い表す。「有機アミノ基」は、−ＮＨ2基を含まない。
【００３０】
幾つかの実施形態において、窒素含有源は、約１〜約２０００標準立方センチメートル（ｓｃｃｍ）又は約１〜約１０００ｓｃｃｍの範囲の流量で、反応器中に導入される。窒素含有源を、約０．１〜約１００秒間の範囲である時間で導入することができる。膜がＡＬＤ又は周期的ＣＶＤプロセスにより堆積される実施形態において、前駆体パルスは、０．０１秒間超であるパルス間隔を有することができ、窒素含有源は、０．０１秒間未満であるパルス間隔を有することができる。また別の実施形態において、パルス間のパージ間隔は、０秒と同じ程度低い場合があるか又は間でパージなく連続的にパルス化される。
【００３１】
幾つかの実施形態において、本明細書で説明される方法を使用して堆積されるケイ素含有膜は、酸素を含む酸素含有源、反応剤又は前駆体を使用して、酸素の存在下で形成される。酸素含有源を、少なくとも１つの酸素含有源の形態で、反応器中に導入することができる。この又は他の実施形態において、酸素含有源は、堆積プロセスで使用されるその他の前駆体中に偶然に存在することがある。適切な酸素含有源ガスとしては、例えば、水（Ｈ2Ｏ）（例えば、脱イオン水、精製水、及び／又は蒸留水）、酸素（Ｏ2）、酸素プラズマ、オゾン（Ｏ3）、ＮＯ、Ｎ2Ｏ、ＮＯ2、一酸化炭素（ＣＯ）、二酸化炭素（ＣＯ2）、及びそれらの組み合わせを挙げることができる。幾つかの実施形態において、酸素含有源は、約１〜約２０００標準立方センチメートル（ｓｃｃｍ）又は約１〜約１０００ｓｃｃｍの範囲の流量で、反応器中に導入される。酸素含有源を、約０．１〜約１００秒間の範囲の時間で導入することができる。１つの特定の実施形態において、酸素含有源は、１０℃以上の温度を有する水を含む。膜がＡＬＤ又は周期的ＣＶＤプロセスにより堆積される実施形態において、前駆体パルスは、０．０１秒間超であるパルス間隔を有することができ、酸素含有源は、０．０１秒間未満であるパルス間隔を有することができ、水パルス間隔は、０．０１秒間未満であるパルス間隔を有することができる。また別の実施形態において、パルス間のパージ間隔は、０秒と同じ程度低い場合があるか又は間でパージなく連続的にパルス化される。酸素含有源又は反応剤は、ケイ素前駆体に対して１未満：１の比の分子量で提供され、少なくともある炭素が堆積されたケイ素含有膜において保持される。
【００３２】
幾つかの実施形態において、導入工程での反応器の温度は、約室温（例えば、２０℃）〜約５００℃の範囲の１つ又は複数の温度である。基材の温度についての代替的な範囲は、以下の端点のうち１つ又は複数を有する：２０、５０、７５、１００、１２５、１５０、１７５、２００、２２５、２５０、２７５、３００、３２５、３５０、３７５、４００、４２５、４５０、４７５、及び５００℃。例示の温度範囲としては、以下：２０〜４７５℃、１００〜４００℃又は１７５〜３５０℃が挙げられる。
【００３３】
反応を誘導し、ケイ素含有膜若しくはコーティング又は科学吸着層を基材の少なくとも一部に形成するために、エネルギーを少なくとも１つの前駆体化合物、窒素含有源、酸素含有源、他の反応剤又はそれらの組み合わせに適用する。そのようなエネルギーは、限定されないが、熱、プラズマ、パルスプラズマ、ヘリコンプラズマ、高密度プラズマ、誘導結合プラズマ、Ｘ線、電子ビーム、光子、遠隔プラズマ法、及びそれらの組み合わせによって与えることができる。幾つかの実施形態において、二次ＲＦ周波数源を使用して、基材表面でプラズマ特性を改質することができる。堆積がプラズマを伴う実施形態において、プラズマ生成プロセスは、プラズマが反応器中で直接生成される直接プラズマ生成プロセス、又は代替的に、プラズマが反応器の外側で生成されて反応器中に供給される遠隔プラズマ生成プロセス、を含むことができる。本明細書で説明される方法の幾つかの実施形態において、プラズマは、約０．０１〜約１．５Ｗ／ｃｍ2の範囲の電力密度で生成される。
【００３４】
本明細書で開示される堆積方法は、１つ又は複数のパージガスを含むことができる。消費されない反応剤及び／又は反応副産物をパージするために使用されるパージガスは、前駆体と反応しない不活性ガスである。例示のパージガスとしては、限定されないが、アルゴン（Ａｒ）、窒素（Ｎ2）、ヘリウム（Ｈｅ）、ネオン、水素（Ｈ2）、及びそれらの混合物が挙げられる。幾つかの実施形態において、パージガスは、約１０〜約２０００ｓｃｃｍの範囲の流量で、約０．１〜１０００秒間、反応器中に供給され、それによって、反応器中に残ることがある任意の副産物及び未反応材料をパージする。
【００３５】
前駆体、酸素含有源、窒素含有源、及び／又は他の前駆体、原料ガス、及び／又は反応剤を供給する各々の工程は、得られる膜又は材料の化学当量組成を変えるために、それらを供給する時間を変えることにより行うことができる。アルゴン及び／又は他のガスの流れは、前駆体をパルス送りする間に、少なくとも１つの前駆体化合物の蒸気を反応チャンバーに送るのを助けるための、キャリアガスとして用いることができる。幾つかの実施形態において、反応チャンバーのプロセス圧力は、約１０Ｔｏｒｒ以下、５Ｔｏｒｒ以下、２Ｔｏｒｒ以下、１Ｔｏｒｒ以下である。
【００３６】
本明細書で説明されるＡＬＤ又はＣＣＶＤ法の１つの実施形態において、化合物が基材の表面上で化学的に吸着することを可能とするために、基材は、最初に前駆体化合物にさらされる反応チャンバー中のヒーターステージ上で加熱される。窒素、アルゴン、又は他の不活性ガスのようなパージガスは、プロセスチャンバーから、吸着しなかった余分な前駆体化合物をパージする。十分なパージを行った後、窒素含有源を反応器中に導入し、吸着表面と反応させ、その後、別のガスパージを行い、チャンバーから反応副産物を除去することができる。プロセスのサイクルを、所望の膜を得るために繰り返すことができる。他の実施形態において、真空下でのポンピングを使用して、プロセスチャンバーから、吸着しなかった余分な前駆体化合物を除去することができ、ポンピング下での十分な排気の後、窒素含有源を反応チャンバー中に導入して、吸着表面と反応させて、その後、別のポンプダウンパージ（ｐｕｍｐｉｎｇ  ｄｏｗｎ  ｐｕｒｇｅ）を行い、チャンバーから反応副産物を除去することができる。また別の実施形態において、前駆体化合物及び窒素含有源を反応チャンバー中に共に流して、基材表面で反応させて、窒化ケイ素を堆積することができる。周期的ＣＶＤの幾つかの実施形態において、パージ工程は使用されない。
【００３７】
この又は他の実施形態において、本明細書で説明される方法の工程は、様々な順序で行うことができ、連続して又は同時に（例えば、別の工程の少なくとも一部中に）行うことができ、それらの組み合わせであることができることが理解される。前駆体及び窒素含有源ガスを供給する各々の工程は、得られるケイ素含有膜の化学当量組成を変えるために、それらを供給する時間の間隔を変えることによって行うことができる。
【００３８】
１つの態様において、窒化ケイ素膜を形成する方法であって、
ａ．反応器中に基材を提供する工程と、
ｂ．以下、
【化５】
2017533589.tif 000007
からなる群より選択され、式中、置換基Ｒが、独立して、水素、ハライド原子、直鎖状Ｃ1〜Ｃ10アルキル基、分枝状Ｃ3〜Ｃ10アルキル基、直鎖状又は分枝状Ｃ3〜Ｃ12アルケニル基、直鎖状又は分枝状Ｃ3〜Ｃ12アルケニル基、直鎖状又は分枝状Ｃ3〜Ｃ12アルキニル基、Ｃ4〜Ｃ10環状アルキル基、及びＣ6〜Ｃ10アリール基から選択される少なくとも１つのケイ素前駆体化合物を反応器中に導入する工程であって、化合物の少なくとも一部が、化学吸着層を提供するのに十分な処理条件下で反応する、工程と、
ｃ．パージガスで反応器をパージする工程と、
ｄ．反応器中に窒素を含むプラズマを導入して、化学吸着層の少なくとも一部と反応させ、少なくとも１つの反応部位を提供する工程と、
ｅ．任意選択で、不活性ガスで反応器をパージする工程、
を含み、工程ｂ〜ｅが、窒化ケイ素膜の所望の厚さが得られるまで繰り返される方法が提供される。
【００３９】
本明細書で説明されるケイ素前駆体、及び、本発明に係る式ＩＩＡ〜ＩＩＤにより表される３つ以上のＳｉ−Ｎ結合と、任意選択で３つ以上のＳｉ−Ｈ3基を有するケイ素前駆体を含む組成物は、塩化物のようなハライドイオン又はＡｌのような金属イオンを実質的に含まないことが好ましい。本明細書で使用される場合、「実質的に含まない」という用語は、それが、塩化物、フッ化物、臭化物、ヨウ化物のようなハライドイオン（又はハライド）、Ａｌ3+イオン、Ｆｅ2+、Ｆｅ3+、Ｎｉ2+、Ｃｒ3+に関する場合は、５ｗｔｐｐｍ未満、好ましくは３ｗｔｐｐｍ未満、より好ましくは１ｗｔｐｐｍ未満、最も好ましくは０ｗｔｐｐｍを意味する。塩化物又は金属イオンは、ケイ素前駆体に対して分解触媒として作用すると知られている。最終製品中の塩化物の有意なレベルは、ケイ素前駆体を劣化させる場合がある。ケイ素前駆体の徐々の劣化は、膜堆積プロセスに直接影響することがあり、半導体製造者が膜の仕様を満たすことを難しくさせる。それに加えて、貯蔵寿命又は安定性は、ケイ素前駆体のより高い劣化速度によって悪影響を受け、それによって、１〜２年の貯蔵寿命を保証するのを難しくする。さらに、ケイ素前駆体は、分解の際に可燃性及び／又は自然発火性のガス、例えば、水素及びシランを形成することが知られている。したがって、ケイ素前駆体の加速した分解により、これらの可燃性及び／又は自然発火性のガス副産物の形成に関する安全及び性能の懸念事項が存在する。
【００４０】
ハライドを実質的に含まない本発明に係る組成物は、最終的な浄化製品が塩化物を実質的に含まないように、（１）化学合成の際に塩化物源を減らす若しくは除去する、及び／又は（２）粗製品から塩化物を除去する有効な浄化プロセスを実施することで、得ることができる。クロロジシラン、ブロモジシラン、又はヨードジシランのようなハライドを含有しない反応剤を使用し、それによって、ハライドイオンを含有する副産物の製造を防止することで、塩化物源を合成の際に減らすことができる。それに加えて、前述した反応剤は、得られた粗製品が塩化物不純物を実質的に含まないように、塩化物不純物を実質的に含まないべきである。同様の方法において、合成では、受け入れられない高レベルのハライド不純物を含有する溶媒、触媒、又はハライド系溶媒を使用すべきでない。粗製品はまた、最終製品が塩化物のようなハライドを実質的に含まないようにするために、様々な浄化方法によって処理することができる。そのような方法は、従来技術で良く説明され、限定されないが、蒸留、又は吸着のような浄化プロセスを挙げることができる。蒸留は、沸点の差を利用することで所望の製品から不純物を分離するために一般的に使用される。吸着はまた、最終製品がハライドを実質的に含まないように、分離を達成するために、成分の異なる吸着特性を有効に活用するために使用することができる。商業的に利用可能であるＭｇＯ−Ａｌ2Ｏ3配合物のような吸着剤は、塩化物のようなハライドを除去するために使用することができる。
【００４１】
本明細書で説明される式ＩＩＡ〜ＩＩＤを有するケイ素前駆体及び１つ又は複数の溶媒を含む組成物に関連するそれらの実施形態について、選択される溶媒又はそれらの混合物は、ケイ素前駆体と反応しない。組成物中の重量パーセントでの溶媒の量は、０．５〜９９．５ｗｔ％又は１０〜７５ｗｔ％の範囲である。この又は他の実施形態において、溶媒は、式ＩＩのケイ素前駆体のｂ．ｐ．と同様な沸点（ｂ．ｐ．）を有するか、又は溶媒のｂ．ｐ．と式ＩＩのケイ素前駆体のｂ．ｐ．との間の差は４０℃以下、３０℃以下、又は２０℃以下、１０℃以下、又は５℃以下である。代替的に、沸点間の差は、以下の端点：０、１０、２０、３０、又は４０℃のうち任意の１つ又は複数からの範囲を取る。ｂ．ｐ．の差の適切な範囲の例としては、限定されないが、０〜４０℃、２０〜３０℃、又は１０〜３０℃が挙げられる。組成物中の適切な溶媒の例としては、限定されないが、エーテル（例えば、１，４−ジオキサン、ジブチルエーテル）、３級アミン（例えば、ピリジン、１−メチルピペリジン、１−エチルピペリジン、Ｎ，Ｎ’−ジメチルピペラジン、Ｎ，Ｎ，Ｎ’，Ｎ’−テトラメチルエチレンジアミン）、ニトリル（例えば、ベンゾニトリル）、アルキル炭化水素（例えば、オクタン、ノナン、ドデカン、エチルシクロヘキサン）、芳香族炭化水素（例えば、トルエン、メシチレン）、３級アミノエーテル（例えば、ビス（２−ジメチルアミノエチル）エーテル）、又はそれらの混合物が挙げられる。幾つかの非限定的な例示の組成物としては、限定されないが、ビス（ジシリルアミノ）シラン（ｂ．ｐ．約１３５℃）及びオクタン（ｂ．ｐ．１２５〜１２６℃）を含む組成物；ビス（ジシリルアミノ）シラン（ｂ．ｐ．約１３５℃）及びエチルシクロヘキサン（ｂ．ｐ．１３０〜１３２℃）を含む組成物；ビス（ジシリルアミノ）シラン（ｂ．ｐ．約１３５℃）及びシクロオクタン（ｂ．ｐ．１４９℃）を含む組成物；ビス（ジシリルアミノ）シラン（ｂ．ｐ．約１３５℃）及びトルエン（ｂ．ｐ．１１５℃）を含む組成物が挙げられる。
【００４２】
別の実施形態において、式ＩＩＡ〜ＩＩＤを有する１つ又は複数のケイ素前駆体化合物を含むケイ素含有膜を堆積するための容器は、本明細書で説明される。１つの特定の実施形態において、容器は、ＣＶＤ又はＡＬＤプロセスのための反応器への１つ又は複数の前駆体の輸送を可能とする適切な弁及び継手を備えた、（好ましくはステンレス鋼の）少なくとも１つの加圧可能な容器を含む。この又は他の実施形態において、ケイ素前駆体化合物は、ステンレス鋼で構成される加圧可能な容器中に提供され、ケイ素前駆体の純度は、多くの半導体用途に適した９８ｗｔ％以上又は９９．５ｗｔ％以上である。幾つかの実施形態において、そのような容器はまた、必要であれば、前駆体を１つ又は複数の追加の前駆体と混合するための手段を有することができる。これらの又は他の実施形態において、１つ又は複数の容器の内容物は、追加の前駆体と予備混合することができる。代替的に、本明細書で説明されるケイ素前駆体化合物及び／又は他の前駆体は、別々の容器中で保持することができるか、又は、保管する間に式ＩＩＡ〜ＩＩＤを有するケイ素前駆体と他の前駆体とを別々に保持するための分離手段を有する単一の容器中で保持することができる。
【００４３】
幾つかの実施形態において、本明細書で説明される方法は、上記の式ＩＩＡ〜ＩＩＤを有するケイ素前駆体以外の、１つ又は複数の追加のケイ素含有前駆体をさらに含む。追加のケイ素含有前駆体の例としては、限定されないが、モノアミノシラン（例えば、ジ−イソ−プロピルアミノシラン、ジ−ｓｅｃ−ブチルアミノシラン、フェニルメチルアミノシラン）；有機ケイ素化合物、例えば、トリシリルアミン（ＴＳＡ）；モノアミノシラン（ジ−イソ−プロピルアミノシラン、ジ−ｓｅｃ−ブチルアミノシラン、フェニルメチルアミノシラン）；シロキサン（例えば、ヘキサメチルジシロキサン（ＨＭＤＳＯ）及びジメチルシロキサン（ＤＭＳＯ））；有機シラン（例えば、メチルシラン、ジメチルシラン、ジエチルシラン、ビニルトリメチルシラン、トリメチルシラン、テトラメチルシラン、エチルシラン、ジシリルメタン、２，４−ジシラペンタン、１，４−ジシラブタン、２，５−ジシラヘキサン、２，２−ジシリルプロパン、１，３，５−トリシラシクロヘキサン及びこれらの化合物のフッ素化誘導体）；フェニル含有有機ケイ素化合物（例えば、ジメチルフェニルシラン及びジフェニルメチルシラン）；酸素含有有機ケイ素化合物、例えば、ジメチルジメトキシシラン；１，３，５，７−テトラメチルシクロテトラシロキサン；１，１，３，３−テトラメチルジシロキサン；１，３，５，７−テトラシラ−４−オキソ−ヘプタン；２，４，６，８−テトラシラ−３，７−ジオキソ−ノナン；２，２−ジメチル−２，４，６，８−テトラシラ−３，７−ジオキソ−ノナン；オクタメチルシクロテトラシロキサン；［１，３，５，７，９］−ペンタメチルシクロペンタシロキサン；１，３，５，７−テトラシラ−２，６−ジオキソ−シクロオクタン；ヘキサメチルシクロトリシロキサン；１，３−ジメチルジシロキサン；１，３，５，７，９−ペンタメチルシクロペンタシロキサン；ヘキサメトキシジシロキサン、及びこれらの化合物のフッ素化誘導体が挙げられる。
【００４４】
幾つかの実施形態において、本明細書で説明される式ＩＩＡ〜ＩＩＤを有するケイ素前駆体はまた、金属含有膜、例えば、限定されないが、金属酸化物膜又は金属窒化物膜のためのドーパントとして使用することができる。これらの実施形態において、金属含有膜は、金属アルコキシド、金属アミド、又は揮発性有機金属前駆体を使用した本発明の明細書で説明されるプロセスのような、ＡＬＤ又はＣＶＤプロセスを使用して堆積される。本明細書で開示される方法で使用することができる適切な金属アルコキシド前駆体の例としては、限定されないが、３〜６族金属アルコキシド、アルコキシ及びアルキル置換シクロペンタジエニル配位子の両方を有する３〜６族金属錯体、アルコキシ及びアルキル置換ピロリル配位子の両方を有する３〜６族金属錯体、アルコキシ及びジケトネート配位子の両方を有する３〜６族金属錯体；アルコキシ及びケトエステル配位子の両方を有する３〜６族金属錯体が挙げられる。本明細書で開示される方法で使用することができる適切な金属アミド前駆体の例としては、限定されないが、ＡｌＣｌ3、トリメチルアルミニウム（ＴＭＡ）、トリエチルアルミニウム、塩化メチルアルミニウム、トリス（ジメチルアミノ）アルミニウム（ＴＤＭＡＡ）、トリス（ジメチルアミノ）アルミニウム（ＴＤＭＡＡ）、及びトリス（ジエチルアミノ）アルミニウム（ＴＤＥＡＡ）、及び他の揮発性アルミニウム前駆体、テトラキス(ジメチルアミノ)ジルコニウム（ＴＤＭＡＺ）、テトラキス（ジエチルアミノ）ジルコニウム（ＴＤＥＡＺ）、テトラキス（エチルメチルアミノ）ジルコニウム（ＴＥＭＡＺ）、テトラキス（ジメチルアミノ）ハフニウム（ＴＤＭＡＨ）、テトラキス（ジエチルアミノ）ハフニウム（ＴＤＥＡＨ）、及びテトラキス(エチルメチルアミノ)ハフニウム（ＴＥＭＡＨ）、テトラキス（ジメチルアミノ）チタン（ＴＤＭＡＴ）、テトラキス（ジエチルアミノ）チタン（ＴＤＥＡＴ）、テトラキス（エチルメチルアミノ）チタン（ＴＥＭＡＴ）、ｔｅｒｔ−ブチルイミノトリ（ジエチルアミノ）タンタル（ＴＢＴＤＥＴ）、ｔｅｒｔ−ブチルイミノトリ（ジメチルアミノ）タンタル（ＴＢＴＤＭＴ）、ｔｅｒｔ−ブチルイミノトリ（エチルメチルアミノ）タンタル（ＴＢＴＥＭＴ）、エチルイミノトリ（ジエチルアミノ）タンタル（ＥＩＴＤＥＴ）、エチルイミノトリ（ジメチルアミノ）タンタル（ＥＩＴＤＭＴ）、エチルイミノトリ（エチルメチルアミノ）タンタル（ＥＩＴＥＭＴ）、ｔｅｒｔ−アミノイミノトリ（ジメチルアミノ）タンタル（ＴＡＩＭＡＴ）、ｔｅｒｔ−アミノイミノトリ（ジエチルアミノ）タンタル、ペンタキス（ジメチルアミノ）タンタル、ｔｅｒｔ−アミノイミノトリ（エチルメチルアミノ）タンタル、ビス（ｔｅｒｔ−ブチルイミノ）ビス（ジメチルアミノ）タングステン（ＢＴＢＭＷ）、ビス（ｔｅｒｔ−ブチルイミノ）ビス（ジエチルアミノ）タングステン、ビス（ｔｅｒｔ−ブチルイミノ）ビス（エチルメチルアミノ）タングステン、並びにそれらの組み合わせが挙げられる。本明細書で開示される方法で使用することができる適切な有機金属前駆体の例としては、限定されないが、３族金属シクロペンタジエチル又はアルキルシクロペンタジエニルが挙げ���れる。本明細書における例示の３〜６族金属としては、限定されないが、Ｙ、Ｌａ、Ｃｅ、Ｐｒ、Ｎｄ、Ｓｍ、Ｅｕ、Ｇｄ、Ｔｂ、Ｄｙ、Ｅｒ、Ｙｂ、Ｌｕ、Ｔｉ、Ｈｆ、Ｚｒ、Ｖ、Ｎｂ、Ｔａ、Ｃｒ、Ｍｏ及びＷが挙げられる。
【００４５】
前で述べたように、本明細書で説明される方法は、基材の少なくとも一部に窒化ケイ素膜を堆積するために使用することができる。適切な基材の例としては、限定されないが、ケイ素、ＳｉＯ2、Ｓｉ3Ｎ4、ＯＳＧ、ＦＳＧ、炭化ケイ素、水素化炭化ケイ素、窒化ケイ素、水素化窒化ケイ素、炭窒化ケイ素、水素化炭窒化ケイ素、窒化ホウ素、反射防止コーティング、フォトレジスト、ＩＧＺＯのようなフレキシブル基材、有機ポリマー、多孔性有機及び無機材料、銅及びアルミニウムのような金属、及び拡散バリア層、例えば、限定されないが、ＴｉＮ、Ｔｉ（Ｃ）Ｎ、ＴａＮ、Ｔａ（Ｃ）Ｎ、Ｔａ、Ｗ、又はＷＮが挙げられる。膜は、様々なその後の処理プロセス、例えば、化学機械平坦化（ＣＭＰ）及び異方性エッチングプロセスに適合する。
【００４６】
堆積された膜は、限定されないが、コンピュータチップ、光学デバイス、磁気情報記憶装置、支持材料又は基材上のコーティング、マイクロエレクトロメカニカルシステム（ＭＥＭＳ）、ナノエレクトロメカニカルシステム、薄膜トランジスタ（ＴＦＴ）、発光ダイオード（ＬＥＤ）、有機発光ダイオード（ＯＬＥＤ）、ＩＧＺＯ、及び液晶ディスプレイ（ＬＣＤ）を含む用途を有する。
【００４７】
幾つかの実施形態において、基材は表面特徴を有する。１つの特定の実施形態において、基材は、任意選択で、その上に１００μｍ未満の幅、好ましくは１μｍ未満の幅、最も好ましくは０．５μｍ未満の幅の小サイズの特徴部を有する。その特徴部のアスペクト比（深さ：幅の比）は、存在する場合は、１超：１、好ましくは４超：１、最も好ましくは８超：１である。
【００４８】
基材は、単結晶シリコンウエハ、炭化ケイ素のウエハ、酸化アルミニウム（サファイア）のウエハ、ガラス板、金属箔、有機ポリマー膜であることができるか又はポリマー、ガラス、シリコン若しくは金属３次元の物品であることができる。基材は、当技術分野で良く知られている様々な材料、例えば、酸化ケイ素、窒化ケイ素、アモルファス炭素、酸炭化ケイ素、酸窒化ケイ素、炭化ケイ素、ガリウム砒素、ガリウムナイトライドなどの膜で、コーティングすることができる。これらのコーティングは、基材を完全にコーティングすることができ、様々な材料の複数の層中にあることができ、材料の下地層を露出するために部分的にエッチングすることができる。表面はまた、パターンと共に露出され、基材を部分的にコーティングするために作られたフォトレジスト材料をその上に有することができる。
【００４９】
以下の例は、本明細書で説明されるケイ素含有材料又は膜を堆積するための方法を例示するが、任意の方法でそれを限定することを意図しない。
【実施例】
【００５０】
以下の例においては、別段の記載がない限り、中抵抗率（１４〜１７Ωｃｍ）の単結晶シリコンウエハ基材上に堆積された試料膜から特性を得た。全ての膜の堆積を、シャワーヘッド設計を有し、１３．５６ＭＨｚの直接プラズマを使用するＣＮ−１反応器又はプラズマなしのクロスフロー式のＣＮ−１反応器（比較例）を使用して得た。典型的なプロセス条件においては、別段の記載がない限り、チャンバー圧力を、約１〜約５ｔｏｒｒの範囲の圧力で固定した。アルゴン又は窒素のような追加の不活性ガスを使用してチャンバー圧力を保持した。使用した典型的なＲＦ電力は、１５０ｍｍウエハサセプタの電力領域にわたって１２５Ｗであり、０．７Ｗ／ｃｍ2の電力密度を提供した。
【００５１】
例１：ビス（ジシリルアミノ）シラン（別名、Ｎ，Ｎ’−ジシリルトリシラザン、式ＩＩＢ）の合成
窒素保護の下、ドデカン中の２．５グラムのＢ（Ｃ6Ｆ5）3の溶液（０．２重量％（ｗｔ％）、９．８×１０-6モル（ｍｏｌ））を、トリシリルアミン（５００ｇ、４．６６モル（ｍｏｌ））を含有する１リットル（Ｌ）の丸底フラスコに加えた。シランガスが、ガスバブルとして急放出し始めた。反応溶液を、２０℃の内部温度に保持しながらおよそ１時間撹拌した。反応溶液の質量が３０％減少した後、４，４−ビピリジンを触媒毒として追加し（１．２５ｇ、８．００×１０-3モル）、バブリングがすぐに止まった。冷却した反応混合物を２時間撹拌した後、揮発性物質を、−７８℃に冷却した第２の１Ｌフラスコ中に真空供給した（２５〜３５℃／１Ｔｏｒｒ）。収集した粗液を、ガスクロマトグラフィー（ＧＣ）及びガスクロマトグラフィー−質量分析（ＧＣ−ＭＳ）で決定して、トリシリルアミンとＮ，Ｎ’−ジシリルトリシラザンとの約１：１の混合物になった。分別真空蒸留による浄化（５８℃／５０Ｔｏｒｒ）により、９９％超の純度、沸点（ｂ．ｐ．）＝１３５℃を持つ無色の液体として、１６４ｇのＮ，Ｎ’−ジシリルトリシラザンを得た。ＧＣ−ＭＳは、以下の質量ピーク：１８１（Ｍ−１）、１４９、１１９、１０４、９１、７２を示した。
【００５２】
例２：ビス（ジシリルアミノ）シラン（別名、Ｎ，Ｎ’−ジシリルトリシラザン、式ＩＩＢ）及び窒素プラズマを使用したＰＥＡＬＤの窒化ケイ素膜
シリコンウエハを、１３．５６ＭＨｚの直接プラズマを持つシャワーヘッド設計を備えたＣＮ−１反応器中に設置し、２ｔｏｒｒのチャンバー圧力で３００℃に加熱した。ビス（ジシリルアミノ）シランをケイ素前駆体として使用し、プラズマ源として窒素プラズマを使用した。ＡＬＤサイクルを、以下のプロセスパラメータを使用して行った。
ａ．反応器の準備とウエハの設置
チャンバー圧力：２ｔｏｒｒ
ｂ．反応器へのケイ素前駆体の導入
窒素の全流量：１０００標準立方センチメートル（ｓｃｃｍ）
ケイ素前駆体パルス：１秒間
ｃ．パージ
窒素の全流量：１０００ｓｃｃｍ
パージ時間：１０秒間
ｄ．プラズマの導入
窒素の全流量：１０００ｓｃｃｍ
プラズマ電力：１２５Ｗ
プラズマパルス：１０秒間
ｅ．パージ
窒素の全流量：１０００ｓｃｃｍ
パージ時間：１０秒間
【００５３】
工程ｂ〜ｅを３００サイクル繰り返した。得られた窒化ケイ素膜の反射率は２．０であったのに対し、サイクルあたりの成長（ＧＰＣ）は約０．９０Å／サイクルであり、高品質の窒化ケイ素を、ビス（ジシリルアミノ）シラン前駆体化合物を使用して得ることができることを示した。
【００５４】
ケイ素前駆体としてのビス（ジシリルアミノ）シランのＰＥＡＬＤ挙動をさらに確認するために、追加の実験を行った。図１は、式ＩＩＢ前駆体及び窒素プラズマを使用した窒化ケイ素のプラズマ原子層堆積の温度依存性を示し、この前駆体についてのＡＬＤ窓は、少なくとも約４００℃以下であることを示した。図２は、３００℃での窒素プラズマを使用した式ＩＩＢ前駆体の、パルス時間に対する堆積した窒化ケイ素の膜厚を示し、０．１秒間で自己制限挙動を示し、式ＩＩＢ前駆体の高い反応性を示した。図３は、３００℃での窒素プラズマ及び式ＩＩＢ前駆体を使用した、サイクル数に対する堆積した窒化ケイ素の膜厚を示し、サイクルあたりの成長が約０．９Å／サイクルであることを示した。
【００５５】
更なる実験において、工程ｄでのプラズマ電力を２５０ワットに設定したことを除き、電力工程ｂ〜ｅを３００サイクル繰り返した。得られた窒化ケイ素の膜厚は、２３０Åであり、０．７７Å／サイクルのサイクルあたりの成長（ＧＰＣ）に相当した。窒化ケイ素膜の反射率は２．０であった。
【００５６】
例３：ビス（ジシリルアミノ）シラン（別名、Ｎ，Ｎ’−ジシリルトリシラザン、式ＩＩＢ）及びアンモニアプラズマを使用したＰＥＡＬＤの窒化ケイ素膜
シリコンウエハを、１３．５６ＭＨｚの直接プラズマを持つシャワーヘッド設計を備えたＣＮ−１反応器中に設置し、２ｔｏｒｒのチャンバー圧力で３００℃に加熱した。ビス（ジシリルアミノ）シランをケイ素前駆体として使用し、プラズマ源としてアンモニアプラズマを使用した。ＡＬＤサイクルを、以下のプロセスパラメータを使用して行った。
ａ．反応器の準備とウエハの設置
チャンバー圧力：２ｔｏｒｒ
ｂ．反応器へのケイ素前駆体の導入
アルゴンの全流量：１０００ｓｃｃｍ
ケイ素前駆体パルス：０．２秒間
ｃ．パージ
アルゴンの全流量：１０００ｓｃｃｍ
パージ時間：１０秒間
ｄ．プラズマの導入
アルゴンの全流量：１０００ｓｃｃｍ
アンモニアの全流量：５００ｓｃｃｍ
プラズマ電力：１２５Ｗ
プラズマパルス：１０秒間
ｅ．パージ
窒素の全流量：１０００ｓｃｃｍ
パージ時間：１０秒間
【００５７】
工程ｂ〜ｅを３００サイクル繰り返した。堆積した窒化ケイ素の厚さは約２９Åであり、アンモニアプラズマは、例２の条件のような同様の条件下で、窒素プラズマと比較して良好な窒素源でないことを示した。
【００５８】
比較例３：ビス（ジシリルアミノ）シラン（別名、Ｎ，Ｎ’−ジシリルトリシラザン、式ＩＩＢ）及びアンモニアを使用した熱ＡＬＤの窒化ケイ素膜
シリコンウエハを、１３．５６ＭＨｚの直接プラズマを持つシャワーヘッド設計を備えたＣＮ−１反応器中に設置し、２ｔｏｒｒのチャンバー圧力で３５０℃に加熱した。ビス（ジシリルアミノ）シランをケイ素前駆体として使用した。ＡＬＤサイクルを、以下のプロセスパラメータを使用して行った。
ａ．反応器の準備とウエハの設置
チャンバー圧力：２ｔｏｒｒ
ｂ．反応器へのケイ素前駆体の導入
アルゴンの全流量：１０００ｓｃｃｍ
ケイ素前駆体パルス：０．２秒間
ｃ．パージ
アルゴンの全流量：１０００ｓｃｃｍ
パージ時間：１０秒間
ｄ．アンモニアの導入
アルゴンの全流量：１０００ｓｃｃｍ
アンモニアの全流量：５００ｓｃｃｍ
プラズマパルス：１０秒間
ｅ．パージ
アルゴンの全流量：１０００ｓｃｃｍ
パージ時間：１０秒間
【００５９】
工程ｂ〜ｅを２００サイクル繰り返した。例３と比較して、プラズマを使用しなかった場合には、基材上に堆積は観測されなかった。
【００６０】
例４：ビス（ジシリルアミノ）シラン（別名、Ｎ，Ｎ’−ジシリルトリシラザン、式ＩＩＢ）及び水素／窒素プラズマを使用したＰＥＡＬＤの窒化ケイ素膜
シリコンウエハを、１３．５６ＭＨｚの直接プラズマを持つシャワーヘッド設計を備えたＣＮ−１反応器中に設置し、２ｔｏｒｒのチャンバー圧力で３００℃に加熱した。ビス（ジシリルアミノ）シランをケイ素前駆体として使用し、プラズマ源として窒素プラズマを使用した。ＡＬＤサイクルを、以下のプロセスパラメータを使用して行った。
ａ．反応器の準備とウエハの設置
チャンバー圧力：２ｔｏｒｒ
ｂ．反応器へのケイ素前駆体の導入
窒素の全流量：１０００ｓｃｃｍ
ケイ素前駆体パルス：０．２秒間
ｃ．パージ
窒素の全流量：１０００ｓｃｃｍ
パージ時間：１０秒間
ｄ．プラズマの導入
窒素の全流量：１０００ｓｃｃｍ
水素の全流量：５００ｓｃｃｍ
プラズマ電力：１２５Ｗ
プラズマパルス：１０秒間
ｅ．パージ
窒素の全流量：１０００ｓｃｃｍ
パージ時間：１０秒間
【００６１】
工程ｂ〜ｅを３００サイクル繰り返した。堆積した窒化ケイ素の厚さは約４５Åであり、０．１５Å／サイクルのＧＰＣに相当した。この実験は、水素／窒素プラズマが、例２のような同様の条件下で、窒素プラズマと比較して良好な窒素源でないことを示した。
【００６２】
例５：ビス（ジシリルアミノ）シラン（別名、Ｎ，Ｎ’−ジシリルトリシラザン）式ＩＩＢ及び水素／窒素プラズマを使用したＰＥＡＬＤの窒化ケイ素膜
シリコンウエハを、１３．５６ＭＨｚの直接プラズマを持つシャワーヘッド設計を備えたＣＮ−１反応器中に設置し、２ｔｏｒｒのチャンバー圧力で３００℃に加熱した。ビス（ジシリルアミノ）シランをケイ素前駆体として使用し、プラズマ源として窒素プラズマを使用した。ＡＬＤサイクルを、以下のプロセスパラメータを使用して行った。
ａ．反応器の準備とウエハの設置
チャンバー圧力：２ｔｏｒｒ
ｂ．反応器へのケイ素前駆体の導入
窒素の全流量：５００ｓｃｃｍ
水素の全流量：５００ｓｃｃｍ
ケイ素前駆体パルス：０．２秒間
ｃ．パージ
窒素の全流量：５００ｓｃｃｍ
水素の全流量：５００ｓｃｃｍ
パージ時間：１０秒間
ｄ．プラズマの導入
窒素の全流量：５００ｓｃｃｍ
水素の全流量：５００ｓｃｃｍ
プラズマ電力：１２５Ｗ
プラズマパルス：１０秒間
ｅ．パージ
窒素の全流量：１０００ｓｃｃｍ
パージ時間：１０秒間
【００６３】
工程ｂ〜ｅを３００サイクル繰り返した。堆積した窒化ケイ素の厚さは５７Åであり、０．１９Å／サイクルのＧＰＣに相当した。この実験は、窒素に対する水素の比を変えることで、窒化ケイ素の堆積速度を改善することができるが、サイクルあたりの成長は、例２に示した窒素プラズマよりも極めて低いことを示した。工程ｂにおいて、ケイ素前駆体について１秒間のパルスを使用して別の実験を行ったところ、堆積した窒化ケイ素の厚さは約７２Åであり、０．２４Å／サイクルのＧＰＣに相当した。
【図１】
2017533589.tif 000011
【図２】
2017533589.tif 000012
【図３】
2017533589.tif 000013
【国際調査報告】
2017533589.tif 000014
2017533589.tif 000015
2017533589.tif 000016